(57)【要約】【解決手段】二次元（２Ｄ）ナノフレークの合成方法は、予め製造されたナノ粒子を切断すること含んでいる。この方法は、２Ｄナノフレークの形状、サイズ及び組成を高度に制御することを可能にしており、均一な性質を有する材料を大量に製造するために使用できる。ファンデルワールスヘテロ構造デバイスは、ナノ粒子を製造し、ナノ粒子を化学的切断してナノフレークを形成し、ナノフレークを溶媒に分散させてインクを作り、インクを堆積させて薄膜を形成することによって調製される。【選択図】図１
2019527179.tif 000002
【特許請求の範囲】
【請求項１】
二次元ナノフレークを作製する方法であって、
ナノ粒子を作製する工程と、
ナノ粒子を溶媒中で還流して、二次元ナノフレークを形成する工程と、
を含む方法。
【請求項２】
溶媒は配位溶媒である、請求項１に記載の方法。
【請求項３】
溶媒は、アミン、脂肪酸、ホスフィン、ホスフィンオキシド、及びアルコールからなる群から選択される、請求項１に記載の方法。
【請求項４】
溶媒は、ヘキサデシルアミン又はミリスチン酸である、請求項１に記載の方法。
【請求項５】
ナノ粒子は量子ドットである、請求項１に記載の方法。
【請求項６】
ナノ粒子はナノロッドである、請求項１に記載の方法。
【請求項７】
二次元ナノフレークを作製する方法であって、
ナノ粒子を作製する工程と、
第１のインターカレート剤及び第２のインターカレート剤の存在下で、第１の溶媒中で第１の期間、ナノ粒子を撹拌する工程と、
第２の溶媒を加えて、第２の期間攪拌する工程と、
を含む方法。
【請求項８】
第１及び第２のインターカレート剤が、 ルイス塩基、アミノチオール、及びアミノ酸からなる群から選択される、請求項７に記載の方法。
【請求項９】
第１及び第２の溶媒が、ジメチルスルホキシド、アセトニトリル、及びプロパノールからなる群から選択される、請求項７に記載の方法。
【請求項１０】
第３のインターカレート剤及び第３の溶媒を加える工程と、
第３の期間攪拌する工程と、
を含む、請求項７に記載の方法。
【請求項１１】
ナノ粒子は量子ドットである、請求項７に記載の方法。
【請求項１２】
ナノ粒子はナノロッドである、請求項７に記載の方法。
【請求項１３】
ファンデルワールスヘテロ構造デバイスを作製する方法であって、
ナノ粒子を作製する工程と、
ナノ粒子を化学的切断して、二次元ナノフレークを形成する工程と、
ナノフレークを溶媒に分散させてインクを形成する工程と、
インクを堆積させて、薄膜を形成する工程と、
を含む方法。
【請求項１４】
ナノ粒子が、グラフェン、遷移金属ジカルコゲナイド、遷移金属トリカルコゲナイド、第１３−１６族化合物、第１５−１６族化合物、六方晶窒化ホウ素、酸化物、リン化物、第１４族元素、第１２−１６族化合物、第１３−１５化合物、Ｉ−ＩＩＩ−ＶＩ族化合物、金属、並びに、それらのドープされた誘導体及び合金からなる群から選択される、請求項１３に記載の方法。
【請求項１５】
ナノ粒子はＭｏＳ２ナノ粒子である、請求項１３に記載の方法。
【請求項１６】
ナノ粒子は量子ドットである、請求項１３に記載の方法。
【請求項１７】
ナノ粒子はナノロッドである、請求項１３に記載の方法。
【請求項１８】
第１の半導体材料の二次元ナノフレークを含む組成物であって、
第１の半導体材料の少なくとも１つの表面は、第２の半導体材料によって少なくとも部分的に覆われている、組成物。
【請求項１９】
第１の半導体材料は第１のバンドギャップを有しており、第２の半導体材料は第２のバンドギャップを有しており、
第２のバンドギャップは第１のバンドギャップよりも広い、請求項１８に記載の組成物。
【請求項２０】
ナノフレークが、ナノフレークを量子閉じ込め領域に配置する側方寸法を有している、請求項１８に記載の組成物。
【発明の詳細な説明】
【技術分野】
【０００１】
［関連出願の表示］
本出願は、２０１６年６月２８日に出願された米国仮特許出願第６２／３５５，４２８号と、２０１７年２月２１日に出願された米国仮出願第６２／４６１，６１３号の非仮出願であって、それらの内容全体は、参照により本明細書に組み込まれる。
［連邦政府による資金提供を受けた研究開発の記載］
なし
［発明の分野］
本発明は概して、二次元（２Ｄ）材料の合成に関する。より具体的には、本発明は、予め作製されたナノ粒子の切断を含む合成方法と、予め作製されたナノ粒子の化学的切断によって形成された２Ｄフレークを用いたファンデルワールスヘテロ構造デバイスとに関する。
【背景技術】
【０００２】
グラファイトのメカニカル劈開（mechanical exfoliation）によるグラフェンの単離［K.S. Novoselov, A.K. Geim, S.V. Morozov, D. Jiang, Y. Zhang, S.V. Dubnos, I.V. Grigorieva and A.A. Firsov, Science, 2004, 306, 666］は、二次元（２Ｄ）層状材料への強い関心を呼び起こした。グラフェンは、強度が非常に優れており、電気伝導性及び熱伝導性が高い一方で、軽量、柔軟及び透明であることを特徴とする。これによって、高速トランジスタ、高速センサ、バリア材料、太陽電池、電池、及び複合材料を含む幅広い用途の可能性が開かれる。
【０００３】
関心が持たれているその他の種類の２Ｄ材料には、遷移金属ジカルコゲナイド（ＴＭＤＣ）材料、六方晶窒化ホウ素（ｈ−ＢＮ）や、シリセン（silicene）やゲルマネン（germanene）などの１４族元素を用いた材料が含まれる。これらの材料の特性は、ＮｉＴｅ２やＶＳｅ２のような半金属性から、ＷＳｅ２やＭｏＳ２のような半導性、ｈ−ＢＮのような絶縁性に広げられる。
【０００４】
ＴＭＤＣ材料の２Ｄナノシートは、触媒作用から、センシング、エネルギー貯蔵及び光電子デバイスに広がる用途についてますます関心が持たれている。単層及び少数層のＴＭＤＣは直接バンドギャップ半導体であり、組成、構造及び寸法に応じてバンドギャップ及びキャリアタイプ（ｎ型又はｐ型）が異なる。
【０００５】
２ＤのＴＭＤＣのうち、半導体ＷＳｅ２及びＭｏＳ２は特に関心が持たれており、材料の大きさが単層又は数層に減少すると、それらのバルク特性の大半を保持しながら、量子閉じ込め効果に起因した追加の特性が生じる。ＷＳｅ２及びＭｏＳ２の場合、それらの特性には、厚さが１つの単層に減少した場合における強い励起子効果を伴う間接−直接バンドギャップ遷移の出現が含まれる。これは、フォトルミネッセンス効率の強力な向上に繋がり、このような材料をオプトエレクトロニクスデバイスに応用する新たな機会をもたらすものである。更に、材料の側方の大きさがナノスケールで縮小されると、それらは「サイズ量子化（size quantization）」効果を受け、それによって、材料の新たなバンドギャップは変化し、故に、材料の全体的な寸法を変えることによって、材料の光学的、電子的及び化学的特性を簡単に操作できる。関心が持たれているその他の材料には、ＷＳ２とＭｏＳｅ２が挙げられる。
【０００６】
４乃至７族のＴＭＤＣの大半は、層状構造で結晶化して、それらの電気的、化学的、機械的及び熱的性質に異方性をもたらす。各層は、共有結合を介してカルコゲン原子の２つの層の間に挟まれた金属原子のヘキサゴナル充填層（hexagonally packed layer）を含む。隣接している層は、ファンデルワールス相互作用によって弱く結合されており、それは、機械的又は化学的方法によって容易に破壊されて、単層構造及び数層構造が作製される。
【０００７】
２Ｄのｈ−ＢＮの格子構造は、グラフェンの格子構造と類似している。その絶縁性のために、ｈ-ＢＮの潜在的な用途は、酸化環境と絶縁複合材料中で高温で作動するデバイスが含まれる。ｈ-ＢＮの他の用途には、グラフェンと完全に格子整合する電気絶縁性基板がある。
【０００８】
シリコン（シリセン）、ゲルマニウム（ゲルマネン）及びスズ（スタネン）のグラフェン類似体が最近研究されている。シリセンの潜在的な利点の１つは、現在のシリコン技術との適合性であって、追加の処理工程をすることなくそれを既存の回路及びデバイスに適用することを可能にすることである。ゲルマネンには、電界効果トランジスタに潜在的な用途があり、理論的研究は、スタネンがナノエレクトロニクスに使用できることを示唆している。
【０００９】
高性能用途においては、平らで欠陥のない材料が必要であるのに対し、電池及びスーパーキャパシタでの用途のためには、欠陥、空隙及び空洞が望ましい。
【００１０】
単層及び数層の２Ｄ材料は、「トップダウン」手法及び「ボトムアップ」手法を使用して製造できる。トップダウン手法は、バルク材料から機械的又は化学的に層を除去することを含む。そのような技術には、メカニカル劈開、超音波支援液相剥離（ＬＰＥ）、及びインターカレーション技術が含まれる。層をそれらの構成元素から成長させるボトムアップアプローチには、化学気相成長（ＣＶＤ）、原子層堆積（ＡＬＤ）、分子線エピタキシー（ＭＢＥ）、ホットインジェクション法を含む溶液ベースの手法が含まれる。
【００１１】
２Ｄ材料の単層及び数層シートは、バルク固体層のメカニカル劈開（いわゆる「スコッチテープ法（Scotch tape method）」）を介して少量生産することができ、ファンデルワールス力のみを介して相互作用する非荷電シートが作製される。メカニカル劈開によって、ミリメートルのオーダーの高結晶性層を得ることができ、サイズは、出発物質である単結晶粒子によって制限される。しかしながら、この技術は、歩留まりが低く、スケーラビリティがなく、厚さ制御が不十分である。この技術は、サイズ及び厚さが異なるフレークを生成するので、光学的同定を用いて、所望である原子的に薄いフレークを見つける必要がある。このようなことから、この技術は、高性能デバイス及び物性現象を実証するための２Ｄフレークの生産に最も適している。
【００１２】
超音波を利用して単層を取り出すことによって、２Ｄ材料を液体中で剥離することができる。このＬＰＥ法は、通常３つの工程を含む：ｉ）バルク材料の溶媒中への分散；ｉｉ）剥離；及びｉｉｉ）精製。精製工程は、剥離していないフレークから剥離したフレークを分離するのに必要であり、通常、超遠心分離を必要とする。超音波支援剥離は、圧力変動による液体中の気泡又はボイドの形成、成長及び破壊的崩壊によって制御される。超音波処理は、シート間の弱いファンデルワールス力を断って、バルク材料から数層及び単層の２Ｄフレークを作製するために使用される。スケーラビリティについてＬＰＥがもたらす利点にも拘わらず、プロセスの課題には、厚さ制御と、低反応収率と、生産が小さなフレークに限定されることとが挙げられる。
【００１３】
シリセン、ゲルマネン及びスタネンがバルク層状構造を形成することは知られておらず、これらの材料の単層を、剥離技術を用いて単離することはできない。
【００１４】
大面積スケーラビリティ、均一性及び厚さ制御は、ＣＶＤを使用することで、２Ｄ材料について普通に達成される。しかしながら、欠点には、均一な成長を維持するのが困難であることと、大量の未反応前駆体に起因した無駄があることとが挙げられる。
【００１５】
２Ｄフレークを形成するための溶液ベースの手法は、得られる材料のサイズ、形状及び均一性に対する制御をもたらすので、非常に望ましく、更に、材料の表面にリガンドを付して溶解性、ひいては溶液加工性を与えることを可能にする。材料の表面への有機リガンドの適用はまた、ＣＶＤ成長サンプルで観察されるように、酸素やその他の外部の種に対するバリアとして作用することによって劣化を制限できる。得られた物質は独立型（free-standing）であり、更にそれらの加工性が促進されている。しかしながら、これまでに開発された溶液ベースの方法は、所望の結晶相と、調整可能な（tunable）狭い形状及びサイズ分布と、揮発性キャッピングリガンドとを有する２Ｄ層状材料を生成するためのスケーラブルな反応を提供しない。揮発性キャッピングリガンドは、装置処理中に容易に除去できるのが望ましい。
【００１６】
２Ｄ層状材料の生産における課題の１つは、高品質の無欠陥材料又は欠陥含有材料が要求されているか否かに関係なく、大面積で組成の均一性を達成することである。更なる課題には、均一な形状及びサイズ分布を有する２Ｄフレークを形成することが挙げられる。
【００１７】
異なる２Ｄ材料の層状の組合せは、一般に、ファンデルワールスヘテロ構造と呼ばれている。
【００１８】
ファンデルワールスヘテロ構造デバイスは、トンネルデバイスから光起電力デバイス及び発光ダイオードまで、広範囲の用途について研究されてきた。特性が異なる２Ｄ材料の種々の組合せを積み重ねることによって、様々な種類のデバイスが形成される。ファンデルワールスヘテロ構造デバイスは当初、スタックを機械的に組み合わせることによって形成されていたが、これは遅くて面倒なプロセスである［K.S. Novoselov, A. Mishchenko, A. Carvalho and A.H. Castro Neto, Science, 2016, 353, 461］。初期の方法は、犠牲膜上に２Ｄフレークを調製し、それを揃えて別のフレーク上に配置し、次に犠牲膜を除去することに基づいていた。このプロセスを繰り返すことで、更に層を堆積させることができる。より新しい技術が開発されており、ＣＶＤによって成長した大面積結晶の転写と、ＣＶＤ又は物理的エピタキシーによるヘテロ構造の直接成長と、溶液中でのワンステップ成長とが挙げられる。２Ｄヘテロ構造デバイスの溶液処理は、低コストでスケーラブルな堆積プロセスを提供するので、特に魅力的である。
【００１９】
従来技術では、溶液処理ファンデルワールスヘテロ構造デバイスは、液相剥離２Ｄナノフレークを利用していた。
例えば、Ｗｉｔｈｅｒｓらは、対応するバルク材料のＬＰＥによって形成された２Ｄフレークを用いた２Ｄヘテロ構造デバイスの溶液処理を報告している。［F. Withers, H. Yang, L. Britnell, A.P. Rooney, E. Lewis, C.R. Woods, V. Sanchez Romeguera, T. Georgiou, A. Eckmann, Y.J. Kim, S.G. Yeates, S.J. Haigh, A.K. Geim, K.S. Novoselov and C. Casiraghi, Nano Lett., 2014, 14, 3987］。ヘテロ構造は、ドロップキャスティング、インクジェット印刷、及び真空濾過によって、グラフェン、ＴＭＤＣ及び六方晶窒化ホウ素（ｈ−ＢＮ）のインクを堆積させることによって生成された。この研究は、溶液処理された２Ｄ材料から、ファンデルワールスヘテロ構造デバイスを製造できることを実証した。しかしながら、バルク粉末のＬＰＥは、ナノフレークのサイズ分布を広くする。同様なサイズのナノシートを選択的に単離する方法が開発されているが、この方法は材料を非常に無駄にしている。更に、ＬＰＥ法からの反応収率は通常、低い。
【００２０】
従って、均一な２Ｄ材料を高収率で製造する合成方法が必要とされている。
【発明の概要】
【００２１】
本明細書では、２Ｄ層状材料を形成する「ボトムアップ−トップダウン」方法が開示される。この方法は、所望の形状、サイズ及び組成の三次元（３Ｄ）又はゼロ次元（０Ｄ）ナノ粒子を形成し、続いて、化学処理等の処理、例えば、還流、液相剥離（ＬＰＥ）及び還流、又は、インターカレーション及び劈開を行って、 ３Ｄ又は０Ｄナノ粒子の固有の形状によって決定されるようにして、均一サイズの２Ｄナノフレークを形成することを含む。この方法はスケーラブルであり、均一な性質を有する２Ｄナノフレークを大量に製造するために使用できる。
【００２２】
予め作製されるナノ粒子の形状を制御することによって、この方法は、得られる２Ｄナノフレークの形状及びサイズ分布の制御をもたらす。予め作製されるナノ粒子の形状は、球状、ナノロッド、ナノワイヤ、ナノチューブ、テトラポッド、ナノキューブなどであってよいが、これらに限定されない。
【００２３】
予め作製されるナノ粒子の化学組成を制御することによって、この方法は、２Ｄナノフレークの化学組成の制御をもたらす。例えば、この方法を用いて、均一なレベルのドーピング、傾斜組成、及び／又はコア／シェル構造を有するナノフレークを形成できる。
【００２４】
ある実施形態では、ナノ粒子は、コロイド合成法によって作製され、それらの形状、サイズ及び組成を制御することを可能にし、そしてスケーラビリティをもたらし得る。
【００２５】
ある実施形態では、ナノ粒子は、量子ドット（ＱＤ）である。ＱＤの切断がなされて、単層ＱＤを含む２Ｄ量子ドット（２Ｄ ＱＤ）が形成されてよい。
【００２６】
ある実施形態では、予め作製されたナノ粒子の２Ｄナノフレークへの切断は、ＬＰＥ工程及び／又は還流工程を含む。
【００２７】
ある実施形態では、予め作製されたナノ粒子の２Ｄナノフレークへの切断は、インターカレーション工程及び劈開工程を含む。
【００２８】
ナノ粒子を製造し、ナノ粒子を化学的に切断してナノフレークを形成し、溶媒中にナノフレークを分散させてインクを形成し、インクを堆積させて薄膜を形成することによって、ファンデルワールスヘテロ構造デバイスを作製できることが分かった。
【図面の簡単な説明】
【００２９】
【図１】図１は、ナノフレークへの予め作製されたナノロッドの化学的切断を示す。
【００３０】
【図２】図２は、サイズ分布を有するナノフレークへの予め製造された球状ナノ粒子の化学的切断を示す。
【００３１】
【図３】図３は、ドープされたナノフレークへの予め製造されたドープナノロッドの化学的切断を示す。
【００３２】
【図４】図４は、組成傾斜ナノフレークへの予め製造された組成傾斜球状ナノ粒子の化学的切断を示す。
【００３３】
【図５】図５は、予め作製されたコア／シェルナノロッドのコア／シェルナノフレークへの化学的切断を示す。
【００３４】
【図６】図６Ａ及び図６Ｂは、本発明の実施形態に基づいて製造された２Ｄナノフレークの溶液についてのフォトルミネッセンス（ＰＬ）コンターマップである。
【００３５】
【図７】図７Ａ及び図７Ｂは、本発明の実施形態に基づいて製造された２Ｄナノフレークの溶液についてのＰＬコンターマップである。
【発明を実施するための形態】
【００３６】
本明細書では、２Ｄ層状材料を形成する「ボトムアップ−トップダウン」方法を開示する。本方法は、所望の形状、サイズ及び組成を有する３Ｄ又はＯＤナノ粒子を形成し、続いて、化学処理等の処理、例えば、還流、液相剥離（ＬＰＥ）及び還流、又は、インターカレーション及び劈開を行って、 ３Ｄ又は０Ｄナノ粒子の固有の形状によって決定されるようにして、均一サイズの２Ｄナノフレークを形成することを含む。この方法はスケーラブルであり、均一な性質を有する２Ｄナノフレークを大量に製造するために使用できる。
【００３７】
本明細書では、ナノ粒子の「切断（cutting）」は、ナノ粒子の２つ以上の部分への分離を意味する。この用語は、分離方法への限定を示すことを意図しておらず、物理的分離方法及び化学的分離方法を含み得る。物理的分離方法としては、機械的劈開（所謂、「スコッチテープ法」）、層間剥離（delamination）、グラインディング（grinding）、及びミリング（milling）が挙げられるが、これらに限定されない。本明細書では、ナノ粒子の「化学的切断」は、ナノ粒子の２つ以上の部分への分離を意味し、その分離は、化学処理によって達成される。幾つかの実施形態において、化学処理は以下を含み得る：ナノ粒子の溶液又は分散液への熱、圧力、真空、超音波処理、及び／又は攪拌の適用；化学エッチング；及びインターカレーション。化学的切断方法の非限定的な例としては、溶液中のナノ粒子の還流；ナノ粒子のＬＰＥとそれに続く還流；又は、ナノ粒子のインターカレーション及び劈開が挙げられる。
【００３８】
本明細書で使用では、用語「ナノ粒子」は、約１乃至１００ｎｍのオーダーの寸法を有する粒子を述べるために使用される。用語「量子ドット」（ＱＤ）は、量子閉じ込め効果を示す半導体ナノ粒子を述べるために使用される。量子ドットの寸法は、典型的には、１乃至１０ｎｍであるが、これに限定されない。「ナノ粒子」及び「量子ドット」という用語は、粒子の形状に制限を加えることを意味していない。用語「ナノロッド」は、側方寸法ｘ及びｙと、長さｚとを有する角柱状ナノ粒子を述べるために使用され、ここで、ｚ＞ｘ、ｙである。「２Ｄナノフレーク」という用語は、側方寸法が約１乃至１００ｎｍのオーダーであって、厚さが１乃至５原子である、又は分子の単分子層である粒子を述べるのに使用される。
【００３９】
この方法は、予め作製されるナノ粒子の形状によって決まる２Ｄナノフレークの形状を制御することを可能にする。溶液ベースの合成中にナノ粒子の形状を制御する方法は、当該技術分野において周知であり、温度などの反応条件の変更、ナノ粒子の成長を媒介するシード又はテンプレートの使用、反応溶液へのリガンド、界面活性剤及び／又は添加剤の添加を含んでいる。
【００４０】
更なる実施形態では、この方法は、得られる２Ｄナノフレークのサイズ分布を制御することを可能にする。 例えば、ナノロッドの化学的切断は、図１に示すように、形状及び大きさが均一である円形２Ｄナノフレークの集合体の形成をもたらすであろう。球状ナノ粒子の化学的切断は、図２に示すように、形状が均一であるがサイズの分布を有する円形２Ｄナノフレークの集まりの形成をもたらすであろう。様々なサイズの２Ｄナノフレークの集まりは、その集まりが単色光を用いて励起されると、ある範囲にわたった多数の異なる波長でのフォトルミネッセンスなどの特性を提供できる。これは、単一サイズの球状ナノ粒子の集団から切り出された２Ｄナノフレークの集まりから多色光を生成するために使用できる。別の実施形態では、様々なサイズのナノフレークの集団があって、それらナノフレークは、その後、当該技術分野において知られた技術を用いて、サイズごとに分離することができ、このような技術には、高速遠心分離、サイズ選択沈殿（size-selective precipitation）、透析、カラムクロマトグラフィー、又はゲル浸透クロマトグラフィー（ＧＰＣ）が含まれるが、これらに限定されない。
【００４１】
ナノ粒子の形状は限定されず、球状、ナノロッド、ナノワイヤ、ナノチューブ、テトラポッド、ナノキューブなどが挙げられるが、これらに限定されない。ナノ粒子の形状を制御する方法は、化合物の添加を含んでよく、当該化合物は、参照により全体が本明細書に組み込まれる２００９年９月１５日に発行された米国特許第７，５８８，８２８号に記載されているように、成長している粒子の特定の格子面に優先的に結合し、その後、特定の方向への粒子の成長を抑制又は減速させる。
【００４２】
ナノ粒子から２Ｄナノフレークを作り出すことによって、本開示による方法は、２Ｄ材料の化学的組成を制御することを可能にする。例えば、ドーパントをナノ粒子に導入する方法は、ドーパント原子を２Ｄナノフレークに導入するために本方法に使用される。均一にドープされたナノ粒子を化学的に切断することによって、得られた２Ｄナノフレークでは、図３に示されるように、ドーピングのレベルが均一になる。
【００４３】
ナノ粒子の組成は制限されない。適切な材料は以下を含むが、これらに限定されない：
【００４４】
グラフェン、酸化グラフェン及び還元グラフェン酸化物。
【００４５】
遷移金属ジカルコゲナイド（ＴＭＤＣ）。例えば、ＷＯ２；ＷＳ２；ＷＳｅ２；ＷＴｅ２；ＭｎＯ２；ＭｏＯ２；ＭｏＳ２；ＭｏＳｅ２；ＭｏＴｅ２；ＮｉＯ２；ＮｉＴｅ２；ＮｉＳｅ２；ＶＯ２；ＶＳ２；ＶＳｅ２；ＴａＳ２；ＴａＳｅ２；ＲｕＯ２；ＲｈＴｅ２；ＰｄＴｅ２；ＨｆＳ２；ＮｂＳ２；ＮｂＳｅ２；ＮｂＴｅ２；ＦｅＳ２；ＴｉＯ２；ＴｉＳ２；ＴｉＳｅ２；ＺｒＳ２。
【００４６】
遷移金属トリカルコゲナイド。例えば、ＴａＯ３；ＭｎＯ３；ＷＯ３；ＺｒＳ３；ＺｒＳｅ３；ＨｆＳ３；ＨｆＳｅ３。
【００４７】
１３−１６（ＩＩＩ−ＶＩ）族化合物。例えば、ＩｎＳ；ＩｎＳｅ；ＧａＳ；ＧａＳｅ；ＧａＴｅ。
【００４８】
１５−１６（ＩＶ−ＶＩ）族化合物。例えば、Ｂｉ２Ｓｅ３；Ｂｉ２Ｔｅ３。
【００４９】
ｈ−ＢＮのような窒化物。
【００５０】
酸化物。例えば、ＬａＶＯ３；ＬａＭｎＯ３；Ｖ２Ｏ５；ＬａＮｂＯ７；Ｃａ２Ｎｂ３Ｏ１０；Ｎｉ（ＯＨ）２；Ｅｕ（ＯＨ）２；層状酸化銅；マイカ；ビスマスストロンチウムカルシウム銅酸化物（ＢＳＣＣＯ）。
【００５１】
リン化物。例えば、Ｌｉ７ＭｎＰ４；ＭｎＰ４。
【００５２】
１４族元素の２Ｄ同素体。例えば、シリセン、ゲルマネン及びスタネン。前述の材料中では、隣接している層は、ファンデルワールス相互作用によって保持されており、これは、２Ｄフレークを形成するために、劈開技術、例えば、ＬＰＥなどの技術によって容易に破壊され得る。代替的な実施形態では、ナノ粒子は、非層状半導体材料を含んでおり、当該非層状半導体材料は、以下を含むが、これらに限定されない。
【００５３】
１２−１６（ＩＩ−ＶＩ）族半導体。例えば、ＺｎＳ；ＺｎＳｅ；ＣｄＳ；ＣｄＳｅ；ＣｄＴｅ。
【００５４】
１３−１５（ＩＩＩ−Ｖ）族材料。例えば、ＧａＮ、ＧａＰ；ＧａＡｓ；ＩｎＮ；ＩｎＰ；ＩｎＡｓ。
【００５５】
Ｉ−ＩＩＩ−Ｖ族材料。例えば、ＣｕＧａＳ２；ＣｕＧａＳｅ２；ＣｕＧａ（Ｓ，Ｓｅ）２；ＣｕＩｎＳ２；ＣｕＩｎＳｅ２；ＣｕＩｎ（Ｓ，Ｓｅ）２；Ｃｕ（Ｉｎ，Ｇａ）Ｓ２；Ｃｕ（Ｉｎ，Ｇａ）Ｓｅ２；Ｃｕ（Ｉｎ，Ｇａ）（Ｓ，Ｓｅ）２；ＣｕＩｎＴｅ２；ＡｇＩｎＳ２；ＡｇＩｎＳｅ２。
【００５６】
上記材料のドープされた種と合金。
【００５７】
更なる実施形態では、ナノ粒子は、限定ではないが、Ａｕ；Ｃｕ；Ｐｔ；Ｐｄ；Ｒｕ；Ｒｅ；ドープされた種及びそれらの合金などの金属を含んでよい。
【００５８】
ナノ粒子の組成は、均一であってもよく、或いは、ナノ粒子の１又は複数の平面にわたって中心から変化するように傾斜していてもよい。傾斜球状ナノ粒子の場合、図４に示すように、化学的切断によって、フレークサイズに応じて、又は、組成傾斜ナノ粒子から得られる２Ｄナノフレークが由来する領域に応じて組成が異なる２Ｄナノフレークがもたらされる。
【００５９】
幾つかの実施形態では、ナノ粒子はＱＤである。ＱＤは、「量子閉じ込め効果」に起因した、その独特の光学的、電子的及び化学的性質について広く研究されており、半導体ナノ粒子の寸法がボーア半径の２倍より小さくなると、エネルギー準位は量子化されて、離散的なエネルギー準位が生じる。バンドギャップは、粒子サイズが減少すると増加して、サイズ依存（size-dependent）フォトルミネッセンスなどのサイズ調整可能な（size-tunable）光学的、電子的及び化学的特性をもたらす。更に、２Ｄナノフレークの側方寸法を量子閉じ込め領域に縮小することで、２Ｄナノフレークの側方寸法及び層の数の両方に応じて、更なる独特の特性を生じさせる可能性があることが分かった。幾つかの実施形態では、２Ｄナノフレークの側方寸法は量子閉じ込め領域内にあって、ナノ粒子の光学的、電子的及び化学的特性はそれらの側方寸法を変えることによって操作される。例えば、側方寸法が約１０ｎｍ以下のＭｏＳｅ２やＷＳｅ２などの材料の金属カルコゲナイド単層ナノフレークは、励起されると、サイズ調整可能な発光などの特性を示し得る。これは、ナノ粒子の側方寸法を操作することによって、２Ｄナノフレークのエレクトロルミネッセンス極大（ＥＬｍａｘ）又はフォトルミネッセンス（ＰＬｍａｘ）を調整することを可能にする。本明細書では、「２Ｄ量子ドット」又は「２Ｄ ＱＤ」は、量子閉じ込め領域内にある側方寸法と１乃至５単層の厚さとを有する半導体ナノ粒子を指す。本明細書では、「単層量子ドット」又は「単層ＱＤ」は、量子閉じ込め領域内にある側方寸法及び１つの単層の厚さとを有する半導体ナノ粒子を指す。従来のＱＤと比較して、２Ｄ ＱＤは、非常に高い表面積対体積比（area-to-volume ratio）を有しており、これは単層の数が減少するにつれて減少する。最も高い表面積対体積比は、単層ＱＤで見られる。これは、従来のＱＤとは表面化学が非常に異なった２Ｄ ＱＤをもたらし、これは、触媒作用などの用途で利用できる。
【００６０】
フォトルミネッセンス用途では、半導体ＱＤナノ粒子「コア」上に、格子不整合が小さくてバンドギャップがより広い半導体材料の１又は複数の「シェル」層を成長させることは、コア表面にある欠陥やダングリングボンドが除去されることで、ナノ粒子材料のフォトルミネッセンス量子収量を増加させると知られている。幾つかの実施形態では、コア／シェルナノ粒子構造を形成するために、コアナノ粒子材料上に第２の材料の１又は複数のシェル層をエピタキシャル成長させる。コア／シェルナノ粒子が切断されて、コア／シェル２Ｄナノフレークが形成されてよい。本明細書では、「コア／シェル２Ｄナノフレーク」は、第１の材料の少なくとも１つの表面が第２の材料によって少なくとも部分的に覆われているような、第１の材料の２Ｄナノフレークを指す。図５は、コア／シェルナノロッドを化学的切断することによるコア／シェル２Ｄナノフレークの製造を示す。
【００６１】
別の実施形態では、コア／シェル２Ｄナノフレークは、予め製造されたコアナノ粒子を化学的に切断し、続いてコアナノフレークに１又は複数のシェル層を形成することによって製造されてよい。
【００６２】
ナノ粒子のコロイド合成は、特に好ましく、ナノ粒子の形状、サイズ及び組成の制御を可能にして、スケーラビリティを提供できる。コロイド状ナノ粒子は更に、リガンド（キャッピング剤）で表面官能化されてもよく、リガンドは、ある範囲の溶媒に溶解性を与えるように選択されてよい。リガンドはまた、得られるナノ粒子の形状を制御するために使用されてよい。ナノ粒子合成中にナノ粒子表面に付着した固有のリガンドは、代わりのリガンドと交換されて、特定の溶媒中での溶液加工性の改善などの特定の機能が付与されてよい。例えば、グラフェンＱＤナノ粒子の一般的な合成方法は、Ｍｕｅｌｌｅｎらによって開発された酸化縮合反応に基づいている［M. Mueller, C. Kuebel and K. Muellen, Chem.-Eur. J., 1998, 4, 2099］。この方法は、以下の工程を含む：ｉ）ハロゲン化アリールとの鈴木カップリングを介して小さいハロゲン化フェニルアセチレン化合物を合成して、より大きなアリールエチニレンを形成；ｉｉ）テトラフェニル−シクロペンタジエノンのディールス−アルダー環状付加（Diels-Alder cycloaddition）によるアリールエチニレンのより大きなポリフェニレンのデンドリマーへのカップリング；ｉｉｉ）例えば塩化アルミニウム（ＩＩＩ）によるデンドリマーの酸化脱水素環化（oxidative cyclo-dehydrogenation）してグラフェンＱＤを形成。ソルボサーマル法によるコロイド状ＭｏＳ２ナノ粒子の調製は、Ｚｏｎｇらによって説明されている［X. Zong, Y. Na, F. Wen, G. Ma, J. Yang, D. Wang, Y. Ma, M. Wang, L. Sun and C. Li, Chem. Commun., 2009, 4536］。ナノ粒子は、テフロン（登録商標）ラインド（Teflon-lined）ステンレス鋼オートクレー内にて、（ＮＨ４）２ＭｏＳ４のメタノール溶液、ポリ（ビニルピロリドン）及びヒドラジン一水和物Ｎ２Ｈ４・Ｈ２Ｏを加熱することによって調製された。デュアルインジェクション［C.B. Murray, D.J. Norris and M.G. Bawendi, J. Am. Chem. Soc., 1993, 115, 8715］や分子シーディングプロセス［米国特許７，５８８，８２８］のようなコロイド状ナノ粒子合成の他の方法が使用されてもよい。
【００６３】
ある実施形態では、ナノ粒子は、コロイド溶液中でボトムアップ法を使用して成長する。
【００６４】
特定の実施形態では、ナノ粒子は、切断前にコロイド状反応溶液から単離される。単離技術は、遠心分離又は濾過を含むが、これらに限定されない。
【００６５】
予め作製されたナノ粒子のナノフレークへの切断は、適切な任意の技術を使用して実施されてよい。適切な例には、化学的プロセスと物理的劈開プロセスが挙げられる。ある実施形態では、予め作製されたナノ粒子の切断は、ＬＰＥなどの化学的方法によって行われ、それには、溶媒中の予め作製されたナノ粒子の超音波処理が含まれる。溶媒の表面張力は、劈開される材料の表面張力と合うように選択されてよい。ＬＰＥ技術は、Ｆｅｒｒａｒｉらによって検討されており［A.C. Ferrari et al., Nanoscale, 2015, 7, 4598］、当該文献は、その全体が参照によって本明細書の一部となる。幾つかの実施形態では、剥離したナノ粒子は、次に溶液中で還流される。剥離したＭｏＳ２ナノシートを還流させてＭｏＳ２ＱＤを形成することは、ＳｔｅｎｇｌとＨｅｎｙｃｈによって説明されている［V. Stengl and J. Henych, Nanoscale, 2013, 5, 3387］。
【００６６】
幾つかの実施形態では、予め作製されたナノ粒子の切断は、予め劈開することなく、予め作製されたナノ粒子を溶液中で還流させることによって実行されてよい。当業者は、予め製造されたナノ粒子溶液が還流される温度は、溶液を形成する溶媒の沸点に依存することを理解するであろう。特定の理論に拘束されることを望むものではないが、あり得るメカニズムの１つは、熱を加えるとナノ粒子内で層が熱膨張する；溶液を還流することは、層を化学的に切り離すガスを生じる、というものである。幾つかの実施形態では、溶液は配位溶媒を含む。適切な配位溶媒の例としては、限定ではないが、以下が挙げられる：Ｃ６−Ｃ５０アルキルアミンなどの飽和アルキルアミン；オレイルアミンなどの不飽和脂肪族アミン；ミリスチン酸、パルミチン酸、オレイン酸などの脂肪酸；トリオクチルホスフィン（ＴＯＰ）などのホスフィン；トリオクチルホスフィンオキシド（ＴＯＰＯ）などのホスフィンオキシド；ヘキサデカノール、ベンジルアルコール、エチレングリコール、プロピレングリコールなどのアルコール；一級、二級、三級及び分枝溶媒が含まれてよい。幾つかの実施形態では、溶液は、限定ではないが、Ｃ１１−Ｃ５０アルカンなどの非配位溶媒を含んでよい。幾つかの実施形態では、溶媒の沸点は、１５０℃乃至６００℃、例えば１６０℃乃至４００℃の間、又は、より具体的には１８０℃乃至３６０℃である。特定の実施形態では、溶媒は、ヘキサデシルアミンである。
【００６７】
更なる実施形態では、予め製造されたナノ粒子の切断は、インターカレーション及び劈開プロセスによって行われる。ルイス塩基インターカレートを用いたＴＭＤＣ多層ナノ構造のインターカレーション及び劈開は、Ｊｅｏｎｇらによって説明されている［S. Jeong, D. Yoo, M. Ahn, P. Miro, T. Heine and J. Cheon, Nat. Commun., 2015, 6, 5763］。第１のインターカレーション及び劈開プロセスは、第１の溶媒中で第１の期間、第１のインターカレート剤及び第２のインターカレート剤の存在下で、予め作製されたナノ粒子を攪拌することによって実施されてよい。任意選択的に、第２の溶媒を続いて加えて、第２の期間撹拌してもよい。幾つかの実施形態では、第２のインターカレーション及び劈開プロセスは、第１のインターカレーション及び劈開プロセスの生成物を、第３のインターカレート剤及び第３の溶媒と混合して、第３の期間攪拌することによって行われる。任意選択的に、第４の溶媒を続いて加えて、第４の期間、攪拌してよい。第１のインターカレート剤及び第２のインターカレート剤は、炭化水素を含んでもよく、第１のインターカレート剤の炭化水素鎖長は、第２のインターカレート剤の炭化水素鎖長とは異なっている。第３のインターカレート剤は、第１及び／又は第２のインターカレート剤と同じでも異なっていてもよい。適切な第１、第２及び第３のインターカレート剤には、以下が挙げられるが、これらに限定されない。
【００６８】
プロピルアミン、ヘキシルアミンなどのアミンなどのルイス塩基；ナトリウムメトキシド、ナトリウムエトキシドなどのアルコキシド；ヘキサン酸ナトリウムなどのカルボン酸塩；３−アミノ−１−プロパノールなどのアミノアルコール。
【００６９】
システアミン、６−アミノ−１−ヘキサンチオール、８−アミノ−１−オクタンチオールなどのアミノチオール。
【００７０】
アルキルアミノ酸を含む、３-アミノプロパン酸（β-アラニン）、６-アミノヘキサン酸、８-アミノオクタン酸などのアミノ酸。
【００７１】
当業者であれば、インターカレーション及び劈開プロセスが行われる溶媒の選択は、ナノ粒子及びインターカレート剤の選択に依存することを理解するであろう。インターカレーション及び劈開中、ナノ粒子は、溶媒に十分に分散又は溶解していることが望ましい。インターカレート剤が溶媒に溶解できることが更に望ましい。第２の溶媒は、第１の溶媒と異なっていてよい。第３の溶媒は、第１の溶媒又は第２の溶媒と同じであってよく、又は、第１の溶媒及び第２の溶媒の両方と異なっていてもよい。適切な溶媒には、以下が含まれるが、これらに限定されない：ジメチルスルホキシド（ＤＭＳＯ）、アセトニトリルなどの極性非プロトン性溶媒；プロパノールのような極性プロトン性溶媒。
【００７２】
第１の期間は、１時間乃至１ヶ月、例えば２時間乃至２週間、又は、より具体的には４時間乃至３日の範囲であってよい。第２の期間は、１時間乃至２ヶ月、例えば２日乃至２週間、又は、より具体的には１週間乃至３週間の範囲であってよい。第３の期間は、１時間乃至１ヶ月、例えば２時間乃至２週間、又は、より具体的には４時間から３日間の範囲であってよい。第４の期間は、１時間乃至２ヶ月、例えば、２日乃至２週間、又はより具体的には１週間乃至３週間の範囲であってよい。しかしながら、当業者であれば、期間は、溶媒及びインターカレート剤の選択、ナノ粒子内の結合強度、溶液中のインターカレート剤に対するナノ粒子の濃度などの因子に依存することと、より長い期間は、２Ｄナノフレークのより高い収率につながる可能性があることとを理解するであろう。
【００７３】
幾つかの実施形態では、第１及び／又は第２及び／又は後続のインターカレーション及び劈開プロセスは、超音波処理を使用してなされてよい。攪拌の代わりに超音波処理を使用することで、化学的切断プロセスを行うのに必要とされる時間の短縮が促進される。
【００７４】
限定ではないが、エッチング技術のようなその他の切断技術を使用して、予め作製されたナノ粒子を２Ｄナノフレークに切断することもできる。特定の実施形態では、２Ｄナノフレークは、濾過、透析又はカラムクロマトグラフィーのような技術によって溶液から単離することができるが、それらに限定されない。得られた２Ｄナノフレークを溶媒中に分散させて、インクを形成できる。限定ではないが、以下のような従来の溶液堆積技術を用いてインクを堆積させて薄膜を形成することができる：ドロップキャスティング、スピンコーティング、スリットコーティング、スプレーコーティング、スロットダイコーティング、インクジェット印刷又はドクターブレード。２Ｄナノフレークの特性における固有の均一性によって、得られる薄膜において高度の均一性がもたらされる。膜厚は、例えば、インクの濃度を変えることによって、及び／又は２Ｄナノフレークのサイズを変えることによって制御できる。
【００７５】
２Ｄナノフレーク含有インクを利用して調製できるファンデルワールスヘテロ構造デバイスの例には、以下が挙げられる：導波路集積型数層黒リン光検出器；ＭｏＳ２垂直ホモ接合型フォトダイオード；静電的に規定された（electrostatically defined）ＷＳｅ２フォトダイオード；ＭｏＳ２／ＷＳｅ２垂直フォトダイオード；ＧａＳフレキシブルフォトトランジスタ；ＷＳ２フォトトランジスタ；ＭｏＳ２フォトトランジスタ；Ｏ２プラズマ処理増強（plasma treatment-enhanced）ＲｅＳ２フォトトランジスタ；プラズモン増強ＭｏＳ２光検出器；ＭｏＳ２／Ｓｉヘテロ接合フォトダイオード；グラフェン／ＭｏＳ２／グラフェン垂直フォトダイオード；グラフェン／ＭｏＳ２ハイブリッドフォトトランジスタ；グラフェン／ＱＤハイブリッドフォトトランジスタ。
【実施例】
【００７６】
＜実施例１：ＭｏＳ２ナノ粒子の調製、化学的切断及びファンデルワールスヘテロ構造デバイス形成＞
［ＭｏＳ２ナノ粒子の合成］
合成は、不活性Ｎ２環境下で行われた。
【００７７】
グローブボックス内にて、ＳＵＢＡ-ＳＥＡＬ（登録商標）ゴム隔膜［ＳＩＧＭＡ−ＡＬＤＲＩＣＨ  ＣＯ．，ＬＬＣ，６３１０３  ミズーリ，セントルイス，スプルース  ストリート  ３０５０］で蓋をしたバイアルに、０．１３２ｇのＭｏ（ＣＯ）６を加えた。
【００７８】
丸底フラスコ内で１４ｇのオクタデカンを１００℃で２時間脱気し、次に室温まで冷却した。
【００７９】
バイアル内で２ｇのヘキサデシルアミン及び２ｇのオクタデカンを１００℃で２時間脱気し、次に、４０乃至５０℃に冷却し、Ｍｏ（ＣＯ）６を含むバイアルに注入して、よく振った。反応混合物を１５０℃まで徐々に温めて、バイアルを振とうして、昇華したＭｏ（ＣＯ）６を溶解させ、次に、室温に冷却してＭｏ（ＣＯ）６−アミン錯体を形成した。
【００８０】
次に、丸底フラスコ（１４ｇのオクタデカンを含有する）を３００℃に加熱した。
【００８１】
固体が融解するまでＭｏ（ＣＯ）６−アミン錯体を約４０℃まで徐々に温めて、１．５ｍＬの１−ドデカンチオール（ＤＤＴ）を加えた。それをその後直ぐにシリンジに入れて、丸底フラスコに素早く注入した。温度を約２６０℃に調整した。
【００８２】
反応混合物を２６０℃で８分間放置した。
【００８３】
生成物を単離するために、１０ｍＬのアセトニトリルと混合した４０ｍＬのプロパノールを加えて、４０００ｒｐｍで５分間遠心分離して、上清を捨てた。
【００８４】
［単層ＭｏＳ２ナノフレークを形成するためのＭｏＳ２ナノ粒子の化学的切断］
ＭｏＳ２ナノ粒子（４５ｍｇ）、ナトリウムメトキシド（１．５ｇ）、及びヘキサン酸ナトリウム（０．５ｇ）をジメチルスルホキシド（１５ｍＬ）中で混合し、Ｎ２下で、室温で１８時間撹拌した。アセトニトリル（１４０ｍＬ）を加えて、Ｎ２下で４８時間撹拌した。４０００ｒｐｍで５分間の遠心分離によって、上清を黒色固体から分離した。
【００８５】
黒色の固体をトルエンで洗浄して、遠心分離した。次に固体を水に溶解した。
【００８６】
［単層ＭｏＳ２ナノフレークを用いたファンデルワールスヘテロ構造デバイスの調製］
ファンデルワールスヘテロ構造デバイス（ＬＥＤ）を以下のように調製した。
【００８７】
ＳｉＯ２及びポリ（メチルメタクリレート）（ＰＭＭＡ）上の窒化ホウ素を、ＰＭＭＡ上のグラファイトと同じように劈開した。グラフェンの層と薄い（２乃至５層の）窒化ホウ素フレークとを選んだ。
【００８８】
ＰＭＭＡからのグラフェン（Ｇｒ）をＳｉＯ２上の窒化ホウ素（ＢＮ）上に転写し、ＰＭＭＡからの薄い窒化ホウ素フレークをＳｉＯ／ＢＮ／Ｇｒ積層構造上に転写して、第２の積層構造−ＳｉＯ２／ＢＮ／Ｇｒ／ＢＮを生成した。
【００８９】
この段階で、単層ＭｏＳ２ナノフレークの上述の水溶液（即ち分散液）を第２の層構造上にドロップキャストして、放置して乾燥させた。この処理を２回繰り返して、ＭｏＳ２の量を増やした。得られた構造体（ＳｉＯ２／ＢＮ／Ｇｒ／ＢＮ／ＭｏＳ２）に熱を加えると、ＭｏＳ２が少量になることが分かったので、これは、避けられた。
【００９０】
次の製造段階で、ＰＭＭＡ上のグラフェンフレークを使用して、ＳｉＯ２からのＢＮを捕捉し、このスタック（ＰＭＭＡ／Ｇｒ／ＢＮ）をＳｉＯ２／ＢＮ／Ｇｒ／ＢＮ／ＭｏＳ２上に移すことで、ファンデルワールスヘテロ構造（ＬＥＤ）ＳｉＯ２／ＢＮ／Ｇｒ／ＢＮ／ＭｏＳ２／ＢＮ／Ｇｒを生成した。
【００９１】
グラフェンフレークは、トンネルＢＮバリアを通してＭｏＳ２に電子及び正孔を注入するための導電性電極として機能する。
【００９２】
＜実施例２：ＭｏＳ２ナノ粒子の調製及び化学的切断＞
［ＭｏＳ２ナノ粒子の合成］
合成は、不活性Ｎ２環境下で行われた。
【００９３】
グローブボックス内にて、ＳＵＢＡ-ＳＥＡＬ（登録商標）ゴム隔膜［ＳＩＧＭＡ−ＡＬＤＲＩＣＨ  ＣＯ．，ＬＬＣ，６３１０３  ミズーリ，セントルイス，スプルース  ストリート  ３０５０］で蓋をしたバイアルに、０．１３２ｇのＭｏ（ＣＯ）６を加えた。
【００９４】
丸底フラスコ内で１４ｇのオクタデカンを１００℃で２時間脱気し、次に室温まで冷却した。
【００９５】
バイアル内で２ｇのヘキサデシルアミン及び２ｇのオクタデカンを１００℃で２時間脱気し、次に、４０乃至５０℃に冷却し、Ｍｏ（ＣＯ）６を含むバイアルに注入して、よく振とうした。
【００９６】
反応混合物を１５０℃まで徐々に温めて、バイアルを振とうして、昇華したＭｏ（ＣＯ）６を溶解させ、次に、室温に冷却してＭｏ（ＣＯ）６−アミン錯体を形成した。
【００９７】
次に、丸底フラスコ（１４ｇのオクタデカンを含有する）を３００℃に加熱した。
【００９８】
固体が融解するまでＭｏ（ＣＯ）６−アミン錯体を約４０℃まで徐々に温めて、１．５ｍＬの１−ドデカンチオール（ＤＤＴ）を加えた。それをその後直ぐにシリンジに入れて、丸底フラスコに素早く注入した。温度を約２６０℃に調整した。
【００９９】
反応混合物を２６０℃で８分間放置した。
【０１００】
生成物を単離するために、アセトン（２００ｍＬ）を加えて、４０００ｒｐｍで５分間遠心分離して、上清を捨てた。
【０１０１】
［単層ＭｏＳ２ナノフレークを形成するためのＭｏＳ２ナノ粒子の化学的切断］
ＭｏＳ２ナノ粒子（２４０ｍｇ）、ナトリウムメトキシド（１５ｇ）、及びヘキサン酸ナトリウム（３ｇ）をプロパノール（１００ｍＬ）中で混合し、Ｎ２下で、室温で１日間撹拌した。アセトニトリル（１００ｍＬ）を加えて、Ｎ２下で２週間撹拌した。４０００ｒｐｍで５分間の遠心分離によって、不溶物質を分離した。次に、アセトニトリル−不溶物質を水に溶解させた。
【０１０２】
ロータリーエバポレータ（rotary evaporator）を用いて、上清を真空乾燥した。水（２００ｍＬ）を加えて、よく混ぜた。トルエン（５０ｍＬ）を加えて、滴下漏斗を用いて有機相を集めた。トルエン（３×５０ｍＬ）を用いて水相を更に洗浄し、有機フラクションを一体にした。ロータリーエバポレータを用いてトルエン溶液を乾燥させ、水で固体を再度洗浄した。その後、メタノールに固体を溶解させた。
【０１０３】
＜実施例３：予め作製されたナノ粒子の還流による化学的切断＞
実施例１と同様にしてＭｏＳ２ナノ粒子を調製した。ＭｏＳ２ナノ粒子（１０ｍｇ）をヘキサデシルアミン（１０ｇ）と混合し、３３０℃に加熱した。１５分間還流した後、６０℃に溶液を冷却した。メタノール（６０ｍＬ）を加えて、遠心分離し、その後、黒色の不溶物質を捨てた。上清を真空下で乾燥して、その後アセトニトリルを加えた。混合物を温めて、可溶相をデカントして捨てた。固体を再びアセトニトリルと混合し、過剰のヘキサデシルアミンが溶解するように温めて、可溶相をデカントして捨てた。材料が清浄になるまでこのプロセスを繰り返した。最終材料をトルエンに溶解させた。
【０１０４】
＜実施例４：ＭｏＳ２ナノ粒子の調製及び化学的切断＞
［ＭｏＳ２ナノ粒子の合成］
２００ｍＬバイアル内にて、ヘキサデシルアミン（１０ｇ）及びヘキサデカン（５０ｍＬ）を、真空下で８０℃で脱気した。２５０ｍＬ丸底フラスコ内のＭｏ（ＣＯ）６（０．６６ｇ）に、ヘキサデシルアミン／ヘキサデカン溶液を加えて、１２０℃で撹拌して溶液Ａを形成した。
【０１０５】
１Ｌの丸底フラスコ内で、ヘキサデカン（５０ｍＬ）及びヘキサデシルアミン（５ｇ）を、真空下で８０℃で１時間加熱した。Ｎ２下で２５０℃に溶液を加熱して、溶液Ｂを作製した。２５０℃で、溶液Ａの５ｍＬ部（１２０℃に維持）を、１時間の間に５分毎に溶液Ｂに加えて、溶液Ｃを作製した。
【０１０６】
続いて、１−ドデカンチオール（７．５ｍＬ）を、シリンジポンプを使用して１時間かけて２５０℃で溶液Ｃにゆっくりと加えて、その後、２５０℃で更に１時間撹拌した。
【０１０７】
溶液を６０℃に冷却し、その後、アセトン（４００ｍＬ）を加えて、次に遠心分離した。残留固形物をヘキサン（１２５ｍＬ）中に分散させた。
【０１０８】
［単層ＭｏＳ２ナノフレークを形成するためのＭｏＳ２ナノ粒子の化学的切断］
２５０ｍＬ丸底フラスコ内にて、の１／６のＭｏＳ２ナノ粒子のヘキサン分散液を、６−アミノヘキサン−１−オール（１．４８ｇ）及びプロピルアミン（８．３ｍＬ）と混合し、Ｎ２下で１１日間撹拌した。
【０１０９】
乾燥アセトニトリル（１６０ｍＬ）を加えて、その後、Ｎ２下で６日間、混合物を撹拌した。
【０１１０】
０．２０μｍのポリプロピレン製シリンジフィルタで混合物を濾過して、濾液及び固体残渣を単離した。
【０１１１】
濾液について、油が得られるまで溶媒を真空蒸発させた。乾燥アセトニトリル（６ｍＬ）を加えて、溶媒溶解発光材料を分散させた。
【０１１２】
固体残留物について、脱イオン水（３０ｍＬ）を加えて、次に、混合物を空気中で３０分間撹拌した。得られた溶液を、０．２０μｍのポリプロピレン製シリンジフィルタを通して濾過して、単離した。
【０１１３】
アセトニトリル可溶性物質と水溶性物質は、互いに異なる発光特性を示した。図６Ａ及び図６Ｂに、アセトニトリル可溶性物質及び水溶性物質についてのＰＬコンターマップを夫々示す。ＰＬコンターマップは、特定の励起波長（ｙ軸）での発光波長（ｘ軸）を示しており、強度（任意の単位）は、カラースケールで表されている。図６Ａに示すように、アセトニトリル可溶性物質は、励起波長依存性発光（excitation wavelength-dependent emission）を示しており、最大強度発光は、約４３０ｎｍで励起された場合に約５００ｎｍで見られる。図６Ｂに示すように、水溶性物質は、励起波長依存性発光を示しており、最大強度発光は、約３７０ｎｍで励起した場合に約４５０ｎｍで見られる。同じ波長で励起する場合、アセトニトリルに溶解した物質と水に溶解した物質は互いに異なる波長で発光する。
【０１１４】
＜実施例５：ＭｏＳ２ナノ粒子の調製及び化学的切断＞
［ＭｏＳ２ナノ粒子の合成］
実施例２のようにしてＭｏＳ２ナノ粒子を調製した。
【０１１５】
［単層ＭｏＳ２ナノフレークを形成するためのＭｏＳ２ナノ粒子の化学的切断］
ＭｏＳ２ナノ粒子を、最小量のヘキサンに溶解させて、次に丸底フラスコに移した。ミリスチン酸（１０ｇ）を加えて、反応物を真空下で１１０℃にゆっくり加熱した。
【０１１６】
Ｎ２下に容器を置いて、５０分間３３０℃に加熱した。
【０１１７】
反応物を６０℃に冷却させた。アセトン（２００ｍＬ）を加えて、続いて遠心分離した。黒色物質を集めた。ロータリーエバポレータを用いて上清を真空下で乾燥させた。
【０１１８】
乾燥した固体に２５℃でアセトニトリル（２００ｍＬ）を加え、十分に振とうした。この物質を遠心分離し、黒い固体を先に集めた黒色物質と合わせた。上清を分離した。上清は、励起波長依存性発光を示した。図７Ａに示すように、最大強度発光は、約３７０ｎｍで励起された場合に約４４０ｎｍで見られる。
【０１１９】
一体にされた黒色固体に、アセトニトリル（１００ｍＬ）を加えて、撹拌しながら温めた。黒色の非発光性固体の幾らかは溶けないままであったが、溶液は、高発光性な濃い黄色を生じた。濃黄色溶液を黒色の非発光性固体から分離した。深黄色溶液は励起波長依存性の発光を示し、図７Ｂに示すように、最大強度発光は、３４０ｎｍで励起した場合に４０５ｎｍで見られる。
【０１２０】
予め作製されたナノ粒子を化学的切断することで形成された材料を使用することの利点には、以下が挙げられる。
・材料が均一な特性（組成、形状、任意選択でサイズ）を有しており、薄膜と結果として生じるデバイスとに均一性をもたらす。
・材料の溶解性が高いので、インクを形成するために多数の溶媒中で容易に加工できる。
・このプロセスは、母体となるナノ粒子の寸法でフレークのサイズを制御することを可能にする。
【０１２１】
更に、ドープされたナノ粒子は、均一なドーピングをデバイスに導入するための手段として、化学的切断されてよい。
【０１２２】
溶液処理は、以下の利点をもたらす。
・層の厚さと均一な層を形成する能力とを制御する。
・堆積コストが低い。
・スケーラビリティ。
・フレキシブルエレクトロニクス及び太陽光発電用のフレキシブル基板への適用。
【０１２３】
本発明のこれら及び他の利点は、上記の開示から当業者には明らかであろう。従って、本発明の広範な発明概念から逸脱することなく、上述の実施形態に変更又は修正を加えることができることが分かる。本発明は、本明細書に記載の特定の実施形態に限定されないことを理解のこと。添付の特許請求の範囲に文言上及び均等で含まれる本発明の範囲から逸脱することなく、様々な変更及び修正がなされてよいことを理解のこと。
【図１】
2019527179.tif 000003
【図２】
2019527179.tif 000004
【図３】
2019527179.tif 000005
【図４】
2019527179.tif 000006
【図５】
2019527179.tif 000007
【図６】
2019527179.tif 000008
【図７】
2019527179.tif 000009
【国際調査報告】
2019527179.tif 000010
2019527179.tif 000011
2019527179.tif 000012
2019527179.tif 000013
2019527179.tif 000014
2019527179.tif 000015